(57)【要約】【課題】工程数を削減し、作業時間を短縮し、しかも水を使用せずに、水使用に伴う手数を省いた塗装面の乾式研磨方法を提供する。【解決手段】吹付け塗装面のごみ、塗料の塊等を研磨布紙で除去した後、基布１に対して直角方向に設けられた繊維２に研磨材３を付着させた研磨基材４を使用して肌調整及び研磨布紙目取りを行い、続いて艶だし研磨を行うことを特徴とし、好ましくは、前記研磨基材４が裏面にクッション材５を有し、前記艶だし研磨をスポンジバフ及びコンパウンドにて行い、前記コンパウンドとして、極細目及び超微粒子を混合して使用する。【選択図】　　　　　　図１
2004090101.tif 000002
【特許請求の範囲】
【請求項１】
吹付け塗装面のごみ、塗料の塊等を研磨布紙で除去した後、基布に対して直角方向に設けられた繊維に研磨材を付着させた研磨基材を使用して肌調整及び研磨布紙目取りを行い、続いて艶出し研磨を行うことを特徴とする吹付け塗装面の乾式研磨方法。
【請求項２】
前記研磨基材が裏面にクッション材を有することを特徴とする請求項１に記載の吹付け塗装面の乾式研磨方法。
【請求項３】
前記艶出し研磨をスポンジバフ及びコンパウンドにて行うことを特徴とする請求項１又は２に記載の吹付け塗装面の乾式研磨方法。
【請求項４】
極細目及び超微粒子を混合したコンパウンドを使用することを特徴とする請求項３に記載の吹付け塗装面の乾式研磨方法。
【発明の詳細な説明】
【０００１】
【発明の属する技術分野】
本発明は、吹付け塗装面の研磨方法、特に、自動車の車体損傷部の補修面に施された吹付け塗装面の乾式研磨方法に関する。
【０００２】
【従来の技術】
従来、自動車の車体損傷部の補修面に施された吹付け塗装面の研磨は、一般に、水を多用する湿式研磨により行われている。しかしながら、湿式研磨の場合は、研磨面が水で濡れているため、研磨状態の確認が困難であり、また、水の使用により作業場所が限定され、さらに、水の飛散、その他、乾燥及び清浄作業等に手数を要するという問題があった。
【０００３】
前記自動車の車体損傷部の補修面に施された吹付け塗装面の研磨は、前記自動車の車体損傷部をパテによって平滑に補修した後、該補修面にスプレーガンを使用して塗料が吹付けられ、該吹付けられた塗料の乾燥を待って行われている。
【０００４】
前記スプレーガンを使用した塗料の吹付け面には、いわゆるゆず肌と言われる小さな凹凸があり、時には小さなごみ、塗料の塊等が付着している。前記吹付け塗装面の研磨は、前記付着したごみ、塗料の塊等を除去するとともに、前記ゆず肌を旧塗装面と一致させるように行われる。
【０００５】
従来一般的に行われている前記吹付け塗装面の研磨は、まず、＃１０００〜＃２０００粒子の耐水ペーパー及び水を使用して手作業により、前記ごみ、塗料の塊等の除去を行い（第一工程）、つぎに、細かな＃１５００〜＃３０００粒子の耐水ペーパー、あるいは弾性研磨材等及び水を使用して手作業により、前記吹付け塗装面を旧塗装面に近づける肌調整を行い（第二工程）、さらに、ウールバフ及び極細目の液体研磨材、すなわち、ペースト状のコンパウンドを使用して、前記耐水ペーパー、弾性研磨材等によって生じたペーパー目取りを兼ねた艶出し研磨を行い（第三工程）、さらに、スポンジバフと超微粒子の液体研磨材、すなわち、前記同様のペースト状のコンパウンドを使用して仕上げの艶出し研磨を行っている（第四工程）。
【０００６】
【発明が解決しようとする課題】
前記従来の吹付け塗装面の研磨方法は、工程数も多く、作業に長時間を要すると言う問題が残されていた。本発明は、前記事情に鑑み、工程数を削減し、作業時間を短縮し、しかも水を使用せずに、水使用に伴う手数を省いた吹付け塗装面の乾式研磨方法を提供することを目的とする。
【０００７】
【課題を解決するための手段】
前記目的達成のために、請求項１の本発明の吹付け塗装面の乾式研磨方法は、まず、吹付け塗装面のごみ、塗料の塊等が研磨布紙で除去される。この際、水は使用されない。その後、基布に対して直角方向に設けられた繊維に研磨材を付着させた研磨基材を使用して肌調整及び研磨布紙目取りが行われる。この肌調整及び研磨布紙目取りにおいても水は使用されない。その後、艶出し研磨を行うことを特徴とする吹付け塗装面の乾式研磨方法である。
【０００８】
なお、ここで、研磨布紙とは、いわゆるサンドペーパー、耐水ペーパー等の研磨布紙を言う。また、基布に対して直角方向に設けられた繊維とは、起毛、植毛等の手段により基布に対して直角方向に設けられたループ状及びフィラメント状の繊維を言う。さらに、肌調整とは、前記吹付け塗装面を旧塗装面に近づける作業を言う。さらにまた、研磨布紙目取りとは、前記研磨布紙によって生じた研磨布紙目を消去することを言う。
【０００９】
この請求項１の発明によれば、吹付け塗装面のごみ、塗料の塊等が水を使用せずに研磨布紙によって除去される。その後、前記基布に対して直角方向に設けられた繊維、具体的には、ループ状及びフィラメント状繊維に付着された研磨材が、前記吹付け塗装面に柔軟、且つ小さな凹凸になじみつつ、しかも深い傷を生ぜしめることなく、細かで、しかも効率的な研磨、すなわち、凸部には凹部よりも強く当たり、旧塗装面に近づける肌調整及び研磨布紙目取りが行われる。なお、この工程も、水を使用せずに、前記研磨基材を各種のポリッシャーのパッドに装着して行われる。
【００１０】
つぎに前記肌調整及び研磨布紙目取りを完了した前記吹付け塗装面に、仕上げの艶だし研磨が施される。
【００１１】
前記請求項１の本発明によれば、前記肌調整及び研磨布紙取りを、前記基布に対して直角に設けられた繊維に研磨材を付着させた研磨基材を使用して効率的に行うことができ、前記従来の第三工程を省くことができ、工程数を削減して、作業時間の短縮を図ることができる。
【００１２】
請求項２に示す実施の一形態は、前記請求項１に示す研磨布紙が裏面にクッション材を有することを特徴とする。この請求項２における実施の一形態によれば、クッション材の柔軟性を適宜選定することにより、前記肌調整及び研磨布紙目取りを自由にコントロールできる効果が得られる。
【００１３】
請求項３に示す実施の一形態は、前記艶出し研磨をスポンジバフ及びコンパウンドで行うことを特徴とする請求項１又は２に記載の吹付け塗装面の乾式研磨方法である。この請求項３における実施の一形態は、前記基布に対して縦方向に設けられた繊維に研磨材を付着させた研磨基材を使用して肌調整及び研磨布紙目取りの工程に続いて行われる点において従来の工程と異なる。
【００１４】
請求項４に示す実施の一形態は、艶だし研磨に、極細目及び超微粒子混合のコンパウンドを使用することを特徴とする請求項３に記載の吹付け塗装面の乾式研磨方法である。この請求項４における実施の一形態によれば、極細目及び超微粒子の混合比を調整することにより艶出し特性及び艶だし研磨時間の短縮を図ることができる。
【００１５】
【発明の実施の形態】
以下に、本発明の実施の形態を説明する。本発明では、まず、吹付け塗装面の乾燥が確認され、該吹付け塗装面のごみ、塗料の塊等が、水を使わずに、＃１０００〜＃２０００粒子の研磨布紙を使用して除去される。
【００１６】
その後、基布に対して直角方向に設けられた繊維に研磨材を付着させた研磨基材を使用して前記吹き付け塗装面の肌調整及び研磨布紙目取りが行われる。
【００１７】
図１には、基布１に対して直角方向に設けられた繊維２に研磨材３を付着させた研磨基材４の拡大断面図が示されている。すなわち、研磨基材４は、基布１内の繊維２を直角方向に引張り出し起毛、あるいは植毛してなり、具体的には、前記繊維２は、ループ２ａ及びフィラメント２ｂからなり、該ループ２ａ及びフィラメント２ｂに、前記研磨材３が付着させられている。図中、５は、前記起毛布２の裏面に必要に応じて設けられるクッション材である。
【００１８】
なお、前記ループ２ａ及びフィラメント２ｂに対する前記研磨材３の付着は、前記ループ２ａ及びフィラメント２ｂの原状をできる限り変形させることがない様に行われる。すなわち、前記ループ２ａ及びフィラメント２ｂを倒したり、潰したりすることなく、基布１に対して直角方向を維持させた状態で行われる。
【００１９】
研磨基材４の一例を述べれば、基布素材：ナイロン６、起毛あるいは植毛ループ及びフィラメント径：７０デニール、研磨材：炭化珪素系研磨材（＃６００〜＃２０００）、接着剤：ウレタン系接着剤で構成される。
【００２０】
なお、上記研磨基材４の一例において、その研磨材として、前記従来の第二工程よりも粗い番手の研磨材を選択できることは、研磨材が直接基布１に直接接着されずに、前記基布１に対して直角方向に設けられた繊維２（２ａ、２ｂ）に付着させられているため、該繊維２（２ａ、２ｂ）及び研磨材３が、前記吹付け塗装面に柔軟、且つ小さな凹凸になじみつつ、しかも、深い傷を生ぜしめることなく、細かで、しかも効率的な研磨、すなわち、凸部には凹部よりも強く当たり、旧塗装面に近づける肌調整及び研磨布紙目取りが行われることが確認されたためである。
【００２１】
その後、本発明では、スポンジバフ及びコンパウンドにて艶だし研磨がおこなわれる。なお、コンパウンドとしては極細目、超微粒子及びそれらの混合物が使用される。
【００２２】
前記本発明によれば、前記従来の研磨工程の第三工程を省いて、従来と同様の研磨効果を得ることができ、そのための作業時間を従来の約４分の１に短縮することができたものである。
【００２３】
【発明の効果】
本発明によれば、工程数を減らし、作業時間を短縮することができ、吹付け塗装面のごみ、塗料の塊等の除去及びその後の肌調整及び研磨布紙目取りに水を使用することがないため、水使用に伴う手数を省くことができる効果が得られる。
【図面の簡単な説明】
【図１】研磨基材の拡大断面図である。
【符号の説明】
１　　基布
２　　繊維
３　　研磨材
４　　研磨基材
５　　クッション材
【図１】
2004090101.tif 000003